【手続補正書】
【提出日】平成27年9月30日(2015.9.30)
【手続補正１】
【補正対象書類名】特許請求の範囲
【補正対象項目名】全文
【補正方法】変更
【補正の内容】
【特許請求の範囲】
【請求項１】
ｉ）少なくとも３個の官能性（メタ）アクリレート基を含む、少なくとも１種のポリアクリレート含有ポリマー成分であって、１．０１〜２．５０の多分散度を有するポリマー成分；および
ｉｉ）１．０１〜２．５０の多分散度を有する、少なくとも１種の反応性モノまたはジメタクリレート官能化ポリマー成分
を含む樹脂ブレンドを含む組成物であって、樹脂ブレンドの平均官能性が１．８〜４．０であり、前記樹脂ブレンドのポリマーが、５，０００ｇ／ｍｏｌ超の平均分子量を有する、組成物。
【請求項２】
前記樹脂ブレンドが、平均分子量１０，０００〜１００，０００ｇ／ｍｏｌを有する、請求項１に記載の組成物。
【請求項３】
前記樹脂ブレンドが、エチルアクリレート、メトキシエチルアクリレート、ｎ−ブチルアクリレートおよびそれらの組み合わせからなる群から選択される、１種または複数のモノマーのホモポリマーまたはコポリマーを含むポリマー主鎖を有するポリマーを含む、請求項１または２に記載の組成物。
【請求項４】
前記樹脂ブレンドが、スチレン、アクリロニトリル、メタクリロニトリル、アクリルアミド、置換アクリルアミドおよびそれらの組み合わせからなる群から選択される、１種または複数のユニットを有するポリマーを含む、請求項１〜３のいずれか１項に記載の組成物。
【請求項５】
樹脂ブレンドが、組成物全体の３０重量％〜９０重量％の量で存在する、請求項１〜４のいずれか１項に記載の組成物。
【請求項６】
樹脂ブレンドのポリマー成分が制御ラジカル重合の反応生成物である、請求項１〜５のいずれか１項に記載の組成物。
【請求項７】
反応性希釈剤、非反応性希釈剤、充填剤、可塑剤、安定化剤、酸化防止剤、硬化剤、架橋剤、触媒、顔料、エラストマーおよびそれらの組み合わせから成る群より選択される成分をさらに含む、請求項１〜６のいずれか１項に記載の組成物。
【請求項８】
硬化成分をさらに含む、請求項１〜７のいずれか１項に記載の組成物。
【請求項９】
硬化成分が光開始剤である、請求項８に記載の組成物。
【請求項１０】
前記光開始剤が、ジフェニルホスフィニル（２，４，６−トリメチルフェニル）メタノン（ＴＰＯ）；ベンゾフェノン；置換ベンゾフェノン；アセトフェノン；置換アセトフェノン；ベンゾイン；ベンゾインアルキルエステル；キサントン；置換キサントン；ジエトキシ−アセトフェノン；ベンゾインメチルエーテル；ベンゾインエチルエーテル；ベンゾインイソプロピルエーテル；ジエトキシキサントン；クロロ−チオ−キサントン；Ｎ−メチルジエタノール−アミン−ベンゾフェノン；２−ヒドロキシ−２−メチル−１−フェニル−プロパン−１−オン；２−ベンジル−２−（ジメチルアミノ）−１−［４−（４−モルホリニル）フェニル］−１−ブタノン；およびそれらの混合物からなる群から選択される、請求項９に記載の組成物。
【請求項１１】
光開始剤が、カンファーキノンパーオキシエステル開始剤；９−フルオレンカルボン酸パーオキシエステル；およびそれらの混合物からなる群から選択される、請求項９に記載の組成物。
【請求項１２】
少なくとも１種の共反応性成分を含む、請求項１〜１１のいずれか１項に記載の組成物。
【請求項１３】
共反応性成分が、単官能性または多官能性（メタ）アクリレートを含む、請求項１２に記載の組成物。
【請求項１４】
単官能性または多官能性（メタ）アクリレート成分が、５０％以下の量で存在する、請求項１３に記載の組成物。
【請求項１５】
単官能性または多官能性（メタ）アクリレート成分が、Ｃ１〜Ｃ２０アルキル（メタ）アクリレートからなる群から選択される、少なくとも１種のアルキル（メタ）アクリレートモノマーを含む、請求項１３または１４に記載の組成物。
【請求項１６】
単官能性または多官能性（メタ）アクリレート成分が、イソボルニル（メタ）アクリレート；ヒドロキシエチル（メタ）アクリレート（ＨＥＭＡ）；ヒドロキシプロピル（メタ）アクリレート（ＨＰＭＡ）；エチレングリコールジアクリレート；エチレングリコールジメタクリレート；１，６−ヘキサンジオールジアクリレート；１，６−ヘキサンジオールジメタクリレート；１，４−ブタンジオールジアクリレート；ペンタエリトリトールトリアクリレート；ペンタエリトリトールテトラアクリレート；ジペンタエリトリトールペンタアクリレート、メトキシ−１，６−ヘキサンジオールペンタエリトリトールトリアクリレート；トリメチロールプロパントリアクリレート；テトラエチレングリコールジアクリレート；ポリメタクリレートウレタン；エポキシアクリレート；ポリエステルアクリレートモノマーおよびオリゴマー；トリメチロールプロパンプロポキシレートトリアクリレート；ポリ−ｎ−ブチレンオキサイドグリコールジアクリレート；ビスフェノールＡアルキレンオキサイド付加物ジアクリレート；ならびにそれらの混合物からなる群から選択される、請求項１３〜１５のいずれか１項に記載の組成物。
【請求項１７】
請求項１〜１１のいずれか１項に記載の樹脂ブレンドの反応生成物を含み、１つまたは複数の以下の特性
（ｉ）温度７０℃で２５％圧縮下に７０時間曝露した後で３５％未満の圧縮永久ひずみ；
（ｉｉ）室温で、１５０〜３００（％）の破断伸び；
（ｉｉｉ）３〜８（Ｍｐａ）の引張強度
を有する組成物。
【請求項１８】
請求項１２〜１６のいずれか１項に記載の樹脂ブレンドおよび共反応性成分の反応生成物を含み、１つまたは複数の以下の特性
（ｉ）温度７０℃で２５％圧縮下に７０時間曝露した後で３５％未満の圧縮永久ひずみ；
（ｉｉ）室温で、１５０〜３００（％）の破断伸び；
（ｉｉｉ）３〜８（Ｍｐａ）の引張強度
を有する組成物。
【請求項１９】
シールを物品に適用する方法であって、
ａ）請求項１〜１６のいずれか１項に記載の組成物を形成するステップと、
ｂ）前記組成物を、未硬化シールの形成に望ましい形状および厚さで前記物品に堆積させるステップと、
ｃ）硬化シールを形成するのに適した硬化系を用いて、硬化シールを形成するのに十分な時間、前記未硬化シールを硬化させるステップと
を含む、方法。
【請求項２０】
シールを物品に適用する方法であって、
ａ）請求項１〜１６のいずれか１項に記載の組成物を形成するステップと、
ｃ）前記組成物を、未硬化シールの形成に望ましい形状および厚さで前記物品に堆積させるステップと、
ｄ）前記未硬化シールを別の物品につなぎ合わせ、硬化シールを形成するのに適した硬化系を用いて、硬化シールを形成するのに十分な時間、前記未硬化シールを硬化させるステップと
を含む、方法。
【請求項２１】
シールを物品に適用する方法であって、
ａ）請求項１〜１６のいずれか１項に記載の組成物を形成するステップと、
ｂ）前記組成物を、未硬化シールの形成に望ましい形状および厚さで前記物品に堆積させるステップと、
ｃ）前記組成物を、前記物品上で硬化させるステップと、
ｄ）第２の物品を、硬化させた前記組成物と接した状態で配置して、前記物品および前記第２の物品の間にシールを形成するステップと
を含む、方法。
【請求項２２】
ａ）の組成物が、反応性希釈剤、非反応性希釈剤、充填剤、可塑剤、安定化剤、酸化防止剤、硬化剤、架橋剤、触媒、顔料、エラストマーおよびそれらの組み合わせからなる群から選択される材料をさらに含む、請求項１９〜２１のいずれか１項に記載の方法。
【請求項２３】
多官能化樹脂ブレンドを調製する方法であって、
ａ）モノマー組成物を、前記モノマーのための溶媒中に用意するステップと、
ｂ）モノマー組成物と、
ｉ）少なくとも３以上の官能性を有する少なくとも１種の多官能性開始剤；
ｉｉ）少なくとも１種の単官能性または二官能性開始剤；および
ｉｉｉ）第ＩＶ族〜第ＶＩＩＩ族遷移金属の有機金属化合物または水素化物
を含む組成物とを組み合わせることにより、混合物を形成するステップと、
ｃ）生じた混合物を、多官能性ポリマーのブレンドを形成するのに十分な時間にわたり、十分な温度で反応させるステップであって、前記各ポリマーが１．０１〜２．５０の多分散度を有するステップと、
ｄ）前記ブレンドのポリマーの少なくとも一部を、反応性基で末端封止して、平均官能性１．８〜４．０を有するブレンドを形成するステップであって、前記ブレンドのポリマーが、平均分子量１０，０００〜１００，０００ｇ／ｍｏｌを有するステップと
を含む、方法。
【請求項２４】
多官能化樹脂ブレンドを調製する方法であって、
ａ）モノマー組成物を、モノマーに適した溶媒中に用意するステップと、
ｂ）モノマー組成物と、
ｉ）少なくとも３以上の官能性を有する少なくとも１種の多官能性開始剤；
ｉｉｉ）第ＩＶ族〜第ＶＩＩＩ族遷移金属の有機金属化合物または水素化物
を含む組成物とを組み合わせることにより、混合物を形成するステップと、
ｃ）生じた混合物を、少なくとも３個の官能基を有する多官能性ポリマーを形成するのに十分な時間にわたり、十分な温度で反応させるステップであって、前記ポリマーが１．０１〜２．５０の多分散度を有するステップと、
ｄ）第２のモノマー組成物を、モノマーに適した溶媒中に用意するステップと、
ｅ）第２のモノマー組成物と、
ｉｉ）少なくとも１種の単官能性または二官能性開始剤；および
ｉｉｉ）第ＩＶ族〜第ＶＩＩＩ族遷移金属の有機金属化合物または水素化物
を含む組成物とを組み合わせることにより、第２の混合物を形成するステップと、
ｆ）ステップｅ）の生じた混合物を、単官能性または二官能性を有する官能性ポリマーを形成するのに十分な時間にわたって、十分な温度で反応させるステップであって、前記ポリマーが、１．０１〜２．５０の多分散度を有するステップと、
ｇ）ステップｃ）およびｆ）のポリマーのブレンドを形成するステップと、
ｈ）前記ブレンドのポリマーの少なくとも一部を、反応性基で末端封止して、１．８〜４．０の平均官能性を有するブレンドを形成するステップであって、前記ブレンドのポリマーが、平均分子量１０，０００〜１００，０００ｇ／ｍｏｌを有するステップと
を含む、方法。
【請求項２５】
多官能化樹脂ブレンドを調製する方法であって、
ａ）モノマー組成物を、モノマーに適した溶媒中に用意するステップと、
ｂ）モノマー組成物と、
ｉ）少なくとも３以上の官能性を有する少なくとも１種の多官能性開始剤；
ｉｉｉ）第ＩＶ族〜第ＶＩＩＩ族遷移金属の有機金属化合物または水素化物
を含む組成物とを組み合わせることにより、混合物を形成するステップと、
ｃ）ステップｂ）の生じた混合物を、少なくとも３個の官能基を有する多官能性ポリマーを形成するのに十分な時間にわたり、十分な温度で反応させるステップであって、前記ポリマーが１．０１〜２．５０の多分散度を有するステップと、
ｄ）前記多官能性ポリマーの少なくとも一部分を、反応性基で末端封止して１．８〜４．０の平均官能性を達成するステップと、
ｅ）第２のモノマー組成物を、モノマーに適した溶媒中に用意するステップと、
ｆ）第２のモノマー組成物と、
ｉｉ）少なくとも１種の単官能性または二官能性開始剤；および
ｉｉｉ）第ＩＶ族〜第ＶＩＩＩ族遷移金属の有機金属化合物または水素化物
を含む組成物とを組み合わせることにより、第２の混合物を形成するステップと、
ｇ）ステップｆ）の生じた混合物を、単官能性または二官能性を有する官能性ポリマーを形成するのに十分な時間にわたり、十分な温度で反応させるステップであって、前記ポリマーが、１．０１〜２．５０の多分散度を有するステップと、
ｈ）前記単官能性または二官能性ポリマーの少なくとも一部分を、反応性基で末端封止して、１．８〜４．０の平均官能性を達成するステップと、
ｉ）ステップｄ）およびｈ）のポリマーのブレンドを形成するステップであって、前記ブレンドが、１．８〜４．０の平均官能性を有し、前記ブレンドのポリマーが、平均分子量１０，０００〜１００，０００ｇ／ｍｏｌを有するステップと
を含む、方法。
【請求項２６】
前記ブレンドのポリマーを末端封止するために使用される反応性基が、官能性（メタ）アクリレート基である、請求項２３〜２５のいずれか１項に記載の方法。
【請求項２７】
多官能性開始剤が、
【化１】
2014531489.tif 000001
【化２】
2014531489.tif 000002
［式中、ｘが、Ｂｒ、Ｃｌ、Ｉおよびそれらの組み合わせからなる群から選択される］
およびそれらの組み合わせからなる群から選択される、請求項２３〜２６のいずれか１項に記載の方法。
【請求項２８】
請求項２３〜２７のいずれか１項に記載の方法により多官能化樹脂ブレンドを調製するステップを含む、請求項１〜１６のいずれか１項に記載の組成物を調製する方法。